"粒径1~20nmの酸化セリウムCeO2ナノ粒子がゼオライト中に分散した形で存在する酸化セリウムナノ粒子-ゼオライト複合体。ゼオライトとして、K2OAl2O32SiO2xH2Oの組成を有し六角板状の結晶形態をもつリンデQ型ゼオライトを使用し、ゼオライトがその本来の結晶形態を維持している請求項1の酸化セリウムナノ粒子-ゼオライト複合体。その中に酸化セリウムナノ粒子が分散した形で存在するゼオライトが、加熱により本来の結晶形態を失っている請求項1の酸化セリウムナノ粒子-ゼオライト複合体。請求項1~3のいずれかに記載した、酸化セリウムナノ粒子がゼオライト中に分散した形で混在する複合体を製造する方法であって、Ceの可溶性塩の水溶液にゼオライトを浸漬し、100°C以下の温度でゼオライト中のKまたはNaとCe3イオンとのイオン交換を行なって、少なくとも10の交換率でCeイオンをゼオライト中に存在させたのち、酸化性の雰囲気下に、200°C以上の温度で焼成することにより、酸化セリウムCeO2ナノ粒子-ゼオライト複合体を形成させることからなる製造方法。粒径1~20nmの酸化セリウムCeO2ナノ粒子を製造する方法であって、請求項1~3のいずれかに記載の酸化セリウムナノ粒子-ゼオライト複合体に対して酸またはアルカリを作用させてゼオライトを溶解し、溶解せずに残った酸化セリウムナノ粒子を濾過により分離取得することからなる製造方法。粒径1~20nmの酸化セリウムCeO2のナノ粒子が、Ca,Pr,Nd,SmまたはGd以下Ce以外の金属の酸化物を固溶体として取り込んだ粒子としてゼオライト中に分散した形で存在する金属酸化物固溶酸化セリウムナノ粒子-ゼオライト複合体。ゼオライトとして、K2OAl2O32SiO2xH2Oの組成を有し、六角板状の結晶形態をもつリンデQ型ゼオライトを使用し、ゼオライトがその本来の結晶形態を維持している請求項6の金属酸化物固溶酸化セリウムナノ粒子-ゼオライト複合体。その中に酸化セリウムナノ粒子が分散した形で存在するゼオライトが、加熱により本来の結晶形態を失っている請求項6の金属酸化物固溶酸化セリウムナノ粒子-ゼオライト複合体。請求項6~8のいずれかに記載した、酸化セリウムCeO2ナノ粒子が、Ce以外の金属の酸化物を固溶体として取り込んだ粒子としてゼオライト中に分散した形で存在する複合体を製造する方法であって、Ceの可溶性塩と、Ce以外の金属の少なくとも1種の可溶性塩から選んだ塩とを混合して含有する水溶液にゼオライトを浸漬し、100°C以下の温度でゼオライト中のKまたはNaとCe3イオンおよびCe以外の金属のイオンとのイオン交換を行なって、少なくとも10の交換率でCeイオンおよびCe以外の金属のイオンをゼオライト中に存在させたのち、酸化性の雰囲気下に、200°C以上の温度で焼成することにより、Ce以外の金属の酸化物を固溶体として取り込んだ金属酸化物固溶酸化セリウムCeO2ナノ粒子-ゼオライト複合体を形成させることからなる製造方法。粒径1~20nmの金属酸化物固溶酸化セリウムCeO2ナノ粒子を製造する方法であって、請求項6~8のいずれかに記載の酸化セリウムナノ粒子-ゼオライト複合体に対して酸またはアルカリを作用させてゼオライトを溶解し、溶解せずに残った金属酸化物固溶酸化セリウムナノ粒子を濾過により分離取得することからなる製造方法。請求項2もしくは3に記載した酸化セリウムナノ粒子-ゼオライト複合体、または請求項7もしくは8に記載した金属酸化物固溶酸化セリウムナノ粒子-ゼオライト複合体を化粧品の基材に添加した日焼け止め化粧品。請求項2もしくは3に記載した酸化セリウムナノ粒子-ゼオライト複合体、または請求項7もしくは8に記載した金属酸化物固溶酸化セリウムナノ粒子-ゼオライト複合体をビヒクルに分散させて形成した、紫外線による劣化を防止した塗料。請求項2もしくは3に記載した酸化セリウムナノ粒子-ゼオライト複合体、または請求項7もしくは8に記載した金属酸化物固溶酸化セリウムナノ粒子-ゼオライト複合体をプラスチック材料に混練して成形した、紫外線による劣化を防止したプラスチック成形品。本発明の目的は、第一に、ナノレベルの微細な粒径を有し、しかも粒径が均一な酸化セリウムのナノ粒子がゼオライト中に分散した形で存在する、酸化セリウムナノ粒子-ゼオライト複合体を提供することにある。この複合体を製造する方法を提供することも、本発明の目的に含まれる。本発明の目的は、第二に、ナノレベルの微細な粒径を有し、しかも粒径が均一な酸化セリウムのナノ粒子が、Ce以外の金属、すなわち、Ca,Pr,Nd,SmまたはGdの酸化物を固溶体として取り込んだ粒子としてゼオライト中に分散した形で存在する、金属酸化物固溶酸化セリウムナノ粒子-ゼオライト複合体を提供することにある。この複合体を製造する方法を提供することも、本発明の目的に含まれる。本発明の目的は、第三に、上記した酸化セリウムナノ粒子-ゼオライト複合体または金属酸化物固溶酸化セリウムナノ粒子-ゼオライト複合体から分離取得した、ナノレベルの微細な粒径を有し、しかも粒径が均一な、酸化セリウムナノ粒子または金属酸化物固溶酸化セリウムナノ粒子を提供することにある。これらのナノ粒子を製造する方法を提供することも、本発明の目的に含まれる。本発明の応用面における目的は、上記した形態の酸化セリウムナノ粒子-ゼオライト複合体もしくは金属酸化物固溶酸化セリウムナノ粒子-ゼオライト複合体を提供することによって、または、酸化セリウムナノ粒子もしくは金属酸化物固溶酸化セリウムナノ粒子を提供することによって、一般に凝集性が強いというナノ粒子に共通の取り扱いにくさを解決し、紫外線遮蔽材としてのすぐれた性能を十分に発揮させるとともに、表面被覆により触媒活性を抑制した物質を提供することにある。本発明の、酸化セリウムのナノ粒子がゼオライト中に分散した形で混在する酸化セリウムナノ粒子-ゼオライト複合体は、粒径1~20nmの酸化セリウムCeO2ナノ粒子がゼオライト中に分散した形で存在する複合体である。複合体のゼオライトは、本来の結晶構造を維持しているものであってもよいし、たとえば加熱されて結晶構造が崩壊したものであってもよいし、その中間の、ミクロ構造は破壊されたものの、外見上の結晶形態は維持されている、という段階のものであってもよい。本発明の、酸化セリウムのナノ粒子がCe以外の金属の酸化物を固溶体として取り込んだ粒子としてゼオライト中に分散した形で存在する金属酸化物固溶酸化セリウムナノ粒子-ゼオライト複合体は、同じく粒径1~20nmの酸化セリウムCeO2ナノ粒子であって、Ca,Pr,Nd,SmまたはGdの酸化物を固溶体として取り込んだ粒子としてゼオライト中に分散した形で存在する複合体である。この場合も、上記と同様に複合体のゼオライトは、本来の結晶構造を維持しているものであってもよいし、たとえば加熱されて結晶構造が崩壊したものであってもよいし、その中間の段階のものであってもよい。本発明の、酸化セリウムのナノ粒子がゼオライト中に分散した形で混在する酸化セリウムナノ粒子-ゼオライト複合体を製造する本発明の方法は、Ceの可溶性塩の水溶液にゼオライトを浸漬し、100°C以下の温度で、ゼオライト中のKまたはNaとCe3イオンとのイオン交換を行なって、少なくとも10の交換率でCeイオンを存在させたのち、酸化性の雰囲気下に、200°C以上の温度で焼成することにより、酸化セリウムCeO2ナノ粒子を形成させることからなる。本発明の、酸化セリウムのナノ粒子がCe以外の金属の酸化物を固溶体として取り込んだ粒子としてゼオライト中に分散した形で存在する金属酸化物固溶酸化セリウムナノ粒子-ゼオライト複合体を製造する本発明の方法は、Ceの可溶性塩と、Ce以外の金属すなわちCa,Pr,Nd,SmおよびGdの可溶性塩から選んだ少なくとも1種の塩とを混合して含有する水溶液にゼオライトを浸漬し、100°C以下の温度でゼオライト中のKまたはNaとCe3イオンおよびCe以外の金属のイオンとのイオン交換を行なって、少なくとも10の交換率でCeイオンおよびCe以外の金属のイオンを存在させたのち、酸化性の雰囲気下に、200°C以上の温度で焼成することにより、Ce以外の金属の酸化物を固溶体として取り込んだ酸化セリウムCeO2ナノ粒子を形成させることからなる。本発明の、ナノレベルの微細な粒径を有し、しかも粒径が均一な酸化セリウムナノ粒子を製造する方法は、上記の酸化セリウムナノ粒子-ゼオライト複合体に対して酸またはアルカリを作用させてゼオライトを溶解し、溶解せずに残った酸化セリウムナノ粒子を濾過により分離取得することからなる。本発明の、ナノレベルの微細な粒径を有し、しかも粒径が均一な金属酸化物固溶酸化セリウムナノ粒子を製造する方法は、これと同様に、上記の金属酸化物固溶酸化セリウムナノ粒子-ゼオライト複合体に対して酸またはアルカリを作用させてゼオライトを溶解し、溶解せずに残った金属酸化物固溶酸化セリウムナノ粒子を濾過により分離取得することからなる。本発明の酸化セリウムナノ粒子は、ゼオライトに、そのKまたはNaイオンとセリウムイオンCe3とのイオン交換により与えたセリウムIIIが、酸化性雰囲気下での焼成によりセリウムIVの酸化物となるという機構により、形成されたものである。一般に、金属イオンでイオン交換したゼオライトを加熱すると、ゼオライト構造が分解した後、通常はアルミノケイ酸金属塩やアルミン酸金属塩が生成し、イオン交換された金属の酸化物が生成することはない。本発明は、これまで当業者がもっていた知見からは予想できなかった新規な経路により、はじめて酸化セリウムナノ粒子を実現したものである。ゼオライトとセリウムイオンCe3とのイオン交換も、その焼成も簡単な操作であって、格別の装置も操作も必要なく、本発明は低コストで容易に実施することができる。これまでに知られている酸化セリウムの微粒子は、その粒径の制御が困難であるばかりか、微粒子にすると凝集しやすく、分散性が不十分なものしか得られなかった。本発明によって、ゼオライト中に良好な分散状態で混在する酸化セリウムナノ粒子が得られ、所望であれば、ゼオライトの結晶形態や粒径を維持したままで、その中に酸化セリウムナノ粒子が分散した複合体が得られるから、酸化セリウムのもつ触媒性能を抑制した状態で紫外線遮蔽効果を発揮する、微粉末状の添加剤を提供することができる。後記する実施例にみるとおり、リンデQゼオライトを使用して得た本発明の複合体を透過型電子顕微鏡により観察すると、六角板状形態の粒子内部に数10nmのナノサイズ結晶粒子が分散していることが確認でき、その粒径はきわめて均一である。得られた試料の光反射率を測定したところ、紫外領域において優れた遮蔽能を示すことが確認できた。このように、酸化セリウムのナノ粒子がゼオライト中に分散した形で存在する本発明の複合体は、紫外線遮蔽材として役立つほか、前記の最近発表された総説前掲非特許文献1にあるように、研磨材、触媒、燃料電池電極材としての用途を有する。この複合体をプラスチック材料に添加したときは、その酸化を防止する作用を示すから、たとえば耐候性を向上させたプラスチックフィルムの製造に利用可能である。この事実は、酸化セリウムが、金属酸化物固溶体酸化セリウムである場合も同様である。酸化セリウムのナノ粒子がCe以外の金属の酸化物を固溶体として取り込んだ粒子としてゼオライト中に分散した形で存在する本発明の複合体は、固溶した金属の種類に対応して、固有の特性をもつ。たとえば、PrまたはNdがCeに固溶したものは、触媒としての性能が向上する。GdまたはSmが固溶したものは、導電率が高まるし、Caが固溶したものは、白色度が増し、かつ、触媒性能は低下して油脂などの有機物を分解させる傾向が低くなるため、とりわけ化粧品における紫外線遮蔽材として好適なものとなる。所望であれば、本発明の酸化セリウムまたは金属酸化物固溶体酸化セリウムのナノ粒子を、ゼオライトとの複合体から分離して単体として取得することができ、得られた単体ナノ粒子は、それらが本来有する性能を利用して、前述の諸用途に向けることができる。本発明で使用するゼオライトとしては、セリウムイオンをイオン交換によってその構造中に取り込むことが可能なものであれば、任意のゼオライトを選択することができる。紫外線遮蔽材などの用途にとって好適な板状の複合体を製造するには、クリノプチロライトなどの板状の結晶形態をもったゼオライトが好適である。なかでも、リンデQゼオライトが好適である。リンデQゼオライトは六角板状の結晶自形をもち、イオン交換容量が大きい。ゼオライトは、径0.5~10μm、厚さ10~200nm、アスペクト比5以上のものが好ましい。ゼオライト中にあらかじめ存在するKイオンやNaイオンをCe3イオンとイオン交換するには、セリウムの硝酸塩、塩化物等の可溶性塩の水溶液中にゼオライトを分散懸濁させ、100°C以下の温度でイオン交換させる。イオン交換溶液のセリウムイオン濃度を選択することにより、ゼオライトのCeイオン交換率、すなわち、Ceイオン含有量を制御することができる。イオン交換後、酸化性の雰囲気下で、または大気中でイオン交換体を焼成して、セリウムIII→IVの酸化を行ない、酸化セリウムの粒子を生成させる。焼成温度を800~900°Cに選べば、酸化セリウムの生成と、ゼオライトの形態および粒径の維持とを両立させることが可能である。焼成温度を調節することにより、またそれに加えてイオン交換率を調節することにより、ゼオライト構造を維持した複合体を得ることもできるし、ゼオライトを分解させて非晶質とした複合体を得ることもできる。ゼオライト構造を維持する場合、所望であれば、イオン交換により、抗菌性を有する銀イオンなどの金属イオンを、その構造内に取り込ませることができる。以下の実施例において、試料のキャラクタリゼーションおよび性能の試験は、つぎのように行なった。[イオン交換率の測定]イオン交換試料を酸で分解し、誘導結合プラズマ発光分析装置島津製作所製ICPS-8000によりCeおよびKを定量して、イオン交換率を求める。[イオン交換試料および加熱試料の結晶相の同定]粉末X線回折XRDマックサイエンスMXP3A、理学電機RINT-2550Hを使用。[結晶形態の観察]走査型電子顕微鏡SEM日本電子JSM-6100および透過型電子顕微鏡TEM日本電子JEM-2100EXにより観察。[反射特性]自記分光光度計日本分光V-570積分球付きにより、加熱試料の反射スペクトルを測定。酸化セリウムナノ粒子とゼオライトとの複合体1平均粒径1.17μm、厚さ約100nmの六角板状結晶形態を有するK型リンデQゼオライトK2OAl2O32SiO2xH2O以下、リンデQと略称するを合成した。硝酸セリウムCe3の濃度を0.025,0.05,0.1,0.15,0.2および0.25molLに選んだ水溶液各60mLに、上記のリンデQを8gずつ投入し、90°Cの恒温槽中に24時間保持して、イオン交換処理を行なった。イオン交換をした試料をメンブレンフィルターにより濾過し、蒸留水で洗浄後、50°Cで乾燥して、セリウム交換リンデQを得た。以下、イオン交換試料という。上記のイオン交換試料のイオン交換率を求め、イオン交換試料および加熱試料の結晶相を同定し、結晶形態を観察した。さらに、加熱試料の反射スペクトルを測定した。表1に、イオン交換試料の定量分析結果を示す。リンデQ内のKは、Ce3と交換することが確認された。表1Ce交換リンデQゼオライトの化学分析値図1に、イオン交換試料を800°Cに加熱した試料のXRDパターンを示す。この図から、イオン交換率11.3の試料は、800°Cに加熱したときに構造が崩れはじめているが、イオン交換率25.4以上の試料は、ゼオライト構造を維持していることがわかる。リンデQは、Eu3およびTb3とのイオン交換によって熱安定性が向上することが知られているが、Ce3イオン交換においても同様に熱安定性が向上することが明らかになった。加熱試料の結晶性はイオン交換率により異なることから、リンデQの熱安定性の向上の度合は、Ce含有量に依存することがわかった。図2に、800°Cに加熱した加熱試料のSEM写真を示す。試験したCeイオン交換率11.3~80.5の全範囲にわたり、800°C加熱試料はすべて、リンデQの六角板状形態を保持していることを確認した。次に、加熱温度の影響を、イオン交換率47.6の試料を用いて検討した。イオン交換試料を、50~1000°Cの範囲内の所定の温度に加熱した。図3に加熱試料のXRDパターンを、図4にSEM観察像を示す。イオン交換率47.6のCeイオン交換試料は、800°Cまで結晶構造を維持することがわかった。この熱安定性の向上は、EuおよびTb交換リンデQとほぼ同様である。さらに、850°Cの加熱において構造がこわれはじめるが、900°Cの加熱においても六角板状の形態は保たれていることが分かった。1000°Cの加熱では、リンデQの構造は完全に分解し、六角板状体が溶融した形態となった。また、850°C以上の加熱試料から、28.6°,33.1°,47.5°および56.3°付近に幅広いピークが現れ、酸化セリウムの生成が確認された。酸化セリウムの回折ピークは、加熱温度の上昇とともに強くなっており、結晶の生長が推測される。表2に、回折ピーク幅から結晶子サイズを求めた結果を示す。酸化セリウムは、その結晶粒径が約15~30nmであるナノ粒子であることが推測された。また、加熱温度が高くなるほど、そしてイオン交換率が高くなるほど、言い換えるとCe含有量が大きくなるほど、酸化セリウムの結晶子すなわち完全結晶のサイズが大きくなることが分かった。表2酸化セリウムの結晶子サイズ次に、イオン交換率47.6の900°C加熱試料についてのTEM観察像を、図5に示す。十数nmの酸化セリウム粒子が生成し、六角板状のリンデQの構造内に分散して存在していることが明らかとなった。酸化セリウム粒子の粒径はよく揃っていて、分布はおおよそ±2nm程度であった。図6に、種々の交換率でイオン交換したイオン交換試料を、800°Cに加熱した試料の反射スペクトルを示す。Ceイオン交換リンデQの加熱試料は、紫外線を吸収することが確認された。さらに、Ceイオン交換率が大きくなるほど、紫外線吸収率は高くなった。この紫外線吸収率の増大は、リンデQ構造内に存在する酸化セリウムの含有量と相関があると思われる。これに対し、Ceイオン交換率47.6のイオン交換試料を、200°C~1000°Cの種々の温度に加熱した試料について反射スペクトルを調べ、図7の結果を得た。一方、Ceイオン交換率47.6のイオン交換試料を200°Cに加熱して得た試料についてTEM観察し、図8の写真を得た。このTEM像には、酸化セリウムの結晶が明確には見えない。図3のXRDパターンもまた、酸化セリウム結晶の生成を示してはいない。しかし、図7の反射スペクトルにみるように、この試料は紫外線を吸収する性能はある。これらの事実から、この200°C加熱の試料においては、酸化セリウムは生成したものの、結晶が発達するに至っていないものと解される。つまり、Ce-Oの結合が紫外線を吸収していると考えられる。要するに本発明の複合体における酸化セリウムとは、明確な結晶が生成した場合に限らず、この例のように結晶が発達していない場合であっても、Ce-Oの結合が存在するものをすべて包含する趣旨の語である。酸化セリウムナノ粒子とゼオライトとの複合体2Na型ゼオライトXNa2OAl2O32.5SiO2xH2Oをテフロン登録商標密閉容器に8g量り取り、Ce3イオン交換溶液Ce3濃度:0.1molLを60ml加え、90°Cの恒温槽中で、24時間イオン交換処理を行なった。イオン交換試料は、濾過および洗浄の後、50°Cで乾燥した。イオン交換によって得られたイオン交換試料を、大気中で900°Cに1時間加熱し、加熱試料を得た。この加熱試料をX線回折分析により観察したところ、ゼオライトXのピークは失われて、ゼオライト構造が完全に崩壊していることがわかった。それに代わって、28.6°,33.1°,47.5°および56.3°付近に幅広いピークが現れ、酸化セリウムが生成していることが確認された。他の金属酸化物を固溶した酸化セリウムナノ粒子Ce3の濃度を0.1molLとして用意したイオン交換用の溶液に、Ce以外の金属のイオンCaイオン、Prイオン、Ndイオン、SmイオンまたはGdイオンをそれぞれ内割で20モル添加することによって、2種の金属イオンが混合した溶液を調製した。K型リンデQK2OAl2O32SiO2xH2Oをテフロン登録商標密閉容器に8g量り取り、上記混合溶液を60mL加え、90°Cの恒温槽中で24時間、イオン交換処理を行なった。イオン交換試料は、濾過し洗浄した後、50°Cで乾燥し、セリウム-他の金属イオン複合交換ゼオライトを得た。このイオン複合交換ゼオライトを、大気中で900°Cに1時間加熱し、加熱試料を得た。これらの加熱試料をX線回折により分析したところ、900°C以上の加熱によってリンデQの構造は完全に崩壊したことがわかった。この場合も、リンデQのピークに代わって、28.6°,33.1°,47.5°および56.3°付近に幅広いピークが現れ、酸化セリウムが生成していることが確認された。走査型電子顕微鏡で観察した結果、すべての混合溶液から得られた試料が、六角板状の形態を維持していることがわかった。走査型電子顕微鏡に付属のエネルギー分散型蛍光X線分析により組成分析を行なったところ、下記のデータが得られ、いずれの試料も、セリウムと他の金属が共存していることが確認された。表3金属酸化物固溶酸化セリウムナノ粒子の蛍光X線分析酸化セリウムナノ粒子の分離実施例1において得た、リンデQゼオライトに71.4のイオン交換率でCeをイオン交換したものを、900°Cに加熱した。得られた酸化セリウム-ゼオライト複合体0.1gに、46HF溶液5mLと36HCl溶液5mLとを加え、加熱してゼオライトを溶解した。いったん蒸発乾固したのち、水10mLと少量のHClを加えて、可溶性の成分を溶解して除いた後、濾過洗浄した。得られた酸化セリウムナノ粒子単体をTEM観察して、図9の写真を得た。"